(57)【要約】【課題】  シロキサン及びシラノール塩多分子量溶液より軽量で優れた断熱性を有する無機質発泡材を簡便且能率的に製造する方法の提供。【解決手段】  シロキサン及びシラノール塩多分子量溶液を、鉄若しくは非鉄金属からなる成形基型と、該成形基型内に装脱自在に装着しえるポリテトラフロロエチレンフィルムよりなる剥離型とで形成される成形型内に所要容量割合で注入のうえ密閉固定し、２５０乃至３５０℃で２乃至１５倍に発泡形成のうえ徐冷し、且密閉解除及び型抜きをなす無機質発泡材の製造方法。【選択図】図１
2007161559.tif 000002
【特許請求の範囲】
【請求項１】
シロキサン及びシラノール塩多分子量溶液を、鉄若しくは非鉄金属素材からなり所要の寸法と形状で上面が開口し且開口部外方に密閉縁が一体的に形成された成形基型と、ポリテトラフロロエチレンのシート若しくはシート材からなり該成形基型内に密着して装脱自在に装着できる寸法と形状で上面が開口し、且開口部外方に密閉補助縁が一体的に形成された剥離型とにより形成される成形型内に所要の容量割合で注入のうえ、該成形型全面を密閉しえる寸法と形状で且鉄若しくは非鉄金属材からなる支持板と、該支持板の一側面にポリテトラフロロエチレンのシート若しくはフィルム材からなる剥離層が設けられた密閉蓋により密閉固定したうえ、２５０乃至３５０℃の温度で２乃至１５倍に発泡形成し、而して徐冷のうえ密閉解除して成形基型より剥離型を抜出し、更に密閉蓋の引離しと剥離型に引離し変形力を付加して型抜きをする、無機質発泡材の製造方法。
【請求項２】
成形型内にシロキサン及びシラノール塩多分子量溶液が所要の容量割合で注入されたうえ、他の成形型を対向して重ね合せて密閉固定させる、請求項１記載の無機質発泡材の製造方法。
【請求項３】
鉄若しくは非鉄金属素材からなり、折合により所要の寸法と形状で上面が開口し且開口部外方に外縁が形成されるよう、底面と四側面の折合壁が折合具により折合可能に連接され、而も折合壁の上端に外縁が形成された折合成形基型が用いられる、請求項１若しくは請求項２記載の無機質発泡材の製造方法。
【請求項４】
成形基型若しくは折合基型内に密着して装脱可能に装着しえる寸法と形状に折合しえるよう、ポリテトラフロロエチレンのシート若しくはフィルム材からなり、底面部の四側面に所要の深さの壁面部を有し、且壁面部の上端に補助外縁が形成された折合剥離型が使用され、而もシロキサン及びシラノール塩多分子量ゲル状物が注入使用される、請求項１乃至請求項３記載の無機質発泡材の製造方法。
【発明の詳細な説明】
【技術分野】
【０００１】  本発明はシロキサン及びシラノール塩多分子量溶液より、軽量で断熱性に極めて優れた無機質発泡材を簡便且能率的に生産しえる、無機質発泡材の製造方法に関するものである。
【背景技術】
【０００２】  建物を初め冷蔵庫や温蔵庫等の熱機器類或いは車輌等には、省エネルギーのための多様な断熱材が使用されているものであって、この内建物外断熱材では強靭性に加えて耐火性や不燃性が要求されるため主に発泡コンクリートや珪酸カルシウム或いは発泡セラミックス材等が用いられているが、これらは断熱性能が不十分なうえ多重であるため建設機械による施工が強いられることとなる。
反面建築内断熱材や熱機器の断熱材としては軽量で安価なうえ高い断熱性が要求されることから、その殆んどがポリスチレンやポリエチレン、ポリウレタン、ポリフェノール樹脂等の合成樹脂素材を発泡させた、所謂合成樹脂発泡材が使用されている状況にある。【０００３】  而して今日の如く建物構造の密閉性が高まり、且他方において著しい高齢化のもとでは、一旦火災に遭遇すると合成樹脂発泡材が猛烈な火炎と煤煙及び有害ガスを発生し、再々に亘って多くの人命が喪失される惨事となることから、建築内断熱材としては耐火不燃はもとより軽量で高断熱性を保持するものが強く要請されている。
更に熱機器類における合成樹脂発泡材の使用も、その使用温度に著しく制約されるばかりか耐久使用後の廃棄に際しては当然に解体のうえ分別をなさねばならず、多大な廃棄費用も強いられている。【０００４】  かかる状況下において近年に至り珪酸ソーダ所謂水ガラスのシラノール基を縮合作用させてその分子量を多分子量化させてシロキサン及びシラノール塩多分子量溶液となしたうえ、該シロキサン及びシラノール塩多分子量溶液を１００℃以上の加熱によりその水分蒸散と且シロキサン結合の促進とを図ることにより、最大５０倍に近い連続気泡構造で酸化珪素態の無機質発泡材が形成しえることが解明された。
然るに該シロキサン及びシラノール塩多分子量溶液の加熱による連続気泡構造と酸化珪素態からなる無機質発泡材は、無加圧で自由発泡させると略５０倍近くまでに発泡されて極めて脆弱な構造のものとなり実用性能を保持しえない。【０００５】  これがためには、所要の寸法と形状で且加熱発泡に伴う蒸散水蒸気を漏出させつつ内部圧力を付加させて発泡がなしえるような密閉型において、該密閉型の内容積に対し略２乃至１５倍発泡に制約される容積割合でシロキサン及びシラノール塩多分子量溶液を注入し密閉固定のうえ短時間で加熱発泡させるうえから、略２５０乃至３５０℃で加熱し以って所要の寸法形状と発泡倍率を有する連続気泡構造で且酸化珪素態の無機質発泡材が形成しえることを究明した。【０００６】  ところでシロキサン及びシラノール塩多分子量溶液は、加熱に伴いその水分の蒸散と且強力なシロキサン結合とにより連続気泡構造の無機質発泡材を形成するものであるが、該シロキサン結合はシロキサン及びシラノール塩相互の強固な結合ばかりか、金属や非鉄金属からなる成形型内側面とも強固に結合をなすため、成形型内側面に剥離作用を有するテトラフロロエチレンやシリコン或いはハードクロムコート等の素材からなる剥離膜の形成が、無機質発泡材の生産のうえからは不可欠とされる。
これがため発明者は成形型内側面に、これら多種に亘る素材を用いて多様な厚さに剥離膜を形成させ量産化のための剥離テストを重ねた結果、成形型内側面に剥離層を形成させる手段では型抜きに支障が生じ量産化が不能となることが確認された。
即ちこの原因は無機質発泡材の使用目的とされる建築内断熱材や熱機器断熱材は、平板形状や立方形状のものが殆んどであるから、当然に成形型もこの寸法形状に合せた幅や長さ及び深さに形成され、成形型の内壁面も垂直状に形成されることとなる。【０００７】  そして成形型内壁面にはテトラフロロエチレンやシリコン若しくはハードクロムコート等による剥離膜が施されているものの、テトラフロロエチレンやシリコン素材による剥離膜は外面状平滑に形成されているものの微細な凹凸が多量に混在しており、且加熱発泡に伴う内部圧力の付加と加熱融着性とが相俟って該微細凹凸部に陥入しながら無機質発泡材が形成され、而もこの微細凹凸部への陥入方向と直交する方向に型抜きがなされるために型抜きが阻害され、且ヘラ等の型抜き用具を使用すれば却って剥離層を損傷させて益々剥離性が喪失される結果ともなり、更にハードクロムコートにおいてはその平滑性に反してシロキサン結合による結合がなされて剥離効果が期待できない結果も確認されている。【０００８】  発明者はかかるごとき経緯をふまえ鋭意研究を重ねた結果、所要の寸法と形状で且内部加圧を付加しえる構造と強度の成形基型と、該成形基型内に密着して装脱自在に装着しえる寸法と形状で且ポリテトラフロロエチレンのシート若しくはフィルム材で一体的に形成される剥離型とを接合させた成形型内に、シロキサン及びシラノール塩多分子量溶液を所要容量割合で注入し密閉固定のうえ所要の発泡倍率で発泡形成させ、而して剥離型を成形基型より抜出し且剥離型を形成するポリテトラフロロエチレン素材からなるシート若しくはフィルム材を左右若しくは前後方向に僅かに引離し変形させるのみで剥離と型抜きが簡便且能率的になしえることを究明し本発明に至った。
【発明の開示】
【発明が解決しようとする課題】
【０００９】  本発明は、シロキサン及びシラノール塩多分子量溶液で、所要の寸法及び形状で軽量且極めて優れた断熱性を有する無機質発泡材を、簡便且能率的に製造しえる無機質発泡材の製造方法を提供することにある。
【課題を解決するための手段】
【００１０】  上述の課題を解決するために本発明が用いた手段は、原料素材たるシロキサン及びシラノール塩多分子量溶液を加熱させて所要の寸法及び形状で且十分に内部圧力を付加させて強固な連続気泡構造を形成させるため、鉄若しくは非鉄金属素材により一体的に形成される成形基型と、発泡形成された無機質発泡材を簡便且容易に剥離させるために、該成形基型内に密着して装脱自在に装着しえる寸法及び形状で、且ポリテトラフロロエチレン素材のシート若しくはフィルムで一体的に形成された剥離型とが装着接合された成形型を用い、その内部にシロキサン及びシラノール塩多分子量溶液を所要の容量割合で注入のうえ、鉄若しくは非鉄金属素材からなる支持板と及びその一側面にポリテトラフロロエチレンのシート若しくはフィルムからなる剥離層が形成された密閉蓋で密閉固定したうえ、２５０乃至３５０℃の温度で２乃至１５倍の発泡倍率に発泡成形させたる後徐冷し、而して密閉を解除して成形基型より剥離型を抜出し、更に剥離型を形成するポリテトラフロロエチレンのシート若しくはフィルム材を左右若しくは前後に引離し変形させて無機質発泡材を型抜きする無機質発泡材の製造方法に存する。【００１１】  更に形成する無機質発泡材が十分な厚さを要請される場合においては、ポリテトラフロロエチレンのシート若しくはフィルム材での深絞りな剥離型の一体的形成が至難となる。これがため成形基型内に密着して装脱自在に装着できる寸法及び形状に、ポリテトラフロロエチレンのシート若しくはフィルム材を折合形成しえる折合剥離型を使用し、且該折合剥離型の使用に際しては原料素材であるシロキサン及びシラノール塩多分子量溶液の折合間隙から成形基型への漏出侵入を防止するため、シロキサン及びシラノール塩多分子量溶液の水分率を２５乃至４５重量％割合まで脱水させたシロキサン及びシラノール塩多分子量ゲル状物を使用する、無機質発泡材の製造方法に存するものである。
【発明の効果】
【００１２】  本発明は上述の構成からなるものであって、シロキサン及びシラノール塩多分子量溶液を、鉄若しくは非鉄金属素材からなり所要の寸法及び形状で且内部圧力に十分に対抗できる強度に一体的に形成された成形基型と、更に該成形基型内に密着して装脱自在に装着しえる寸法及び形状で、且ポリテトラフロロエチレン素材のシート若しくはフィルム材で一体的に形成された剥離型が密着して装着された成形型内に所要容量割合で注入され且密閉蓋により密閉固定されたうえ、２５０乃至３５０℃の温度で加熱されるために加熱エネルギーが高い熱伝導率の成形基型より効率良くシロキサン及びシラノール塩多分子量溶液に受熱され、所要容量割合に注入されたシロキサン及びシラノール塩多分子量溶液がその容量割合に対応して２乃至１５倍の発泡倍率で且内部圧力が付加されつつ水分蒸散とシロキサン結合との促進により連続気泡構造で酸化珪素態の無機質発泡材が発泡形成される。【００１３】  そして本発明においては、ポリテトラフロロエチレン素材のシート若しくはフィルム材で一体的に形成された比較的脆弱な剥離型でも、発泡に伴う高い内部圧力が付加されても成形基型内に密着して装着されてなるため何等の変形や損傷することもなく、且該剥離型は素材的に高い平滑性と非極性を有するため、発泡形成後には密閉解除とともに成形基型より容易に抜出でき、而も仮令内部圧力により発泡形成された無機質発泡材が該剥離型内面に密着している場合でも、該剥離型の壁面や底面等に左右方向若しくは前後方向に僅かな引離し変形力を与えるのみで容易に変形し簡便に剥離と型抜きがなされるとともに、該剥離型も繰返し使用できる。更に一体的形成される成形基型に代えて折合成形基型を使用することにより、その折合壁を外側に開くのみで剥離が一段と容易になされる。【００１４】  加えて厚さが厚い所謂深さの深い無機質発泡材の発泡形成に際しても、ポリテトラフロロエチレンのシート若しくはフィルム材を折合組立ててなる折合剥離型の使用で十分対処でき且使用原料としてシロキサン及びシラノール塩多分子量溶液の水分率を２５乃至４５重量％まで脱水させたシロキサン及びシラノール塩多分子量ゲル状物を使用することにより折合間隙内に漏出侵入することなく発泡形成がなしえ、且発泡形成後は成形基型より容易に抜出でき、而も折合された四辺を外方に引離し変形力を与えることで簡便に型抜きがなされる。
【発明を実施するための最良の形態】
【００１５】  シロキサン及びシラノール塩多分子量溶液を、鉄若しくは非鉄金属素材からなり所要の寸法と形状に一体的に形成された成形基型と、該成形基型内に密着して装脱自在に装着しえる寸法及び形状で、且ポリテトラフロロエチレンのシート若しくはフィルム材で一体的に形成された剥離型とを装着接合させてなる成形型内に所要容量割合で注入し、密閉蓋で密閉固定のうえ２５０乃至３５０℃で加熱し２乃至１５倍に加熱発泡させ、而して徐冷し密閉解除のうえ剥離型を成形基型より抜出し、且剥離型を形成するシート若しくはフィルムに左右若しくは前後方向に引離し変形力を与えて型抜きする。
【実施例１】
【００１６】  以下に本発明実施例を図とともに詳細に説明すれば、図１は本発明製造方法の工程説明図であって、使用する原料としては通常シロキサン及びシラノール塩多分子量溶液１が用いられるもので、該シロキサン及びシラノール塩多分子量溶液１は珪酸ソーダ所謂水ガラスのシラノール基を縮合作用させてその分子量を略４，０００程度に多分子量化させて、加熱による水分蒸散とシロキサン結合の促進とにより連続気泡構造で酸化珪素態の無機質発泡体を形成するもので、その性状としてはシロキサン及びシラノール塩からなる固形分が略２５乃至３５重量％に水分が略６５乃至７５重量％割合の水溶液状で、且１００℃以上の加熱による水分蒸散により最大略５０倍程度まで発泡しえるものである。【００１７】  かくしてなるシロキサン及びシラノール塩多分子量溶液１は、所要の寸法及び形状に形成された成形型２内にその所望する発泡倍率に相当する容量割合で注入されたうえ密閉固定されて加熱がほどこされる。
この成形型２は、本発明の無機質発泡材９が多様な目的に使用されるとともに、その実用使用強度を保持させるうえからも発泡形成に際して十分な内部圧力を付加せしめて緻密な連続気泡構造９Ａの生成による強靭性を保持させるための内部圧力に対抗でき、且その内部に注入されるシロキサン及びシラノール塩多分子量溶液１に加熱発泡のための熱エネルギーを効率良く受熱させるため、鉄若しくは非鉄金属素材を用いて所要の寸法と形状で且その上端には外方に所要の幅を以って密閉縁２Ｂが一体的に形成された成形基型２Ａと、加熱により所要の発泡倍率で加熱発泡された無機質発泡材９を簡便に型抜きさせて生産性を高めるうえから、該成形基型２内に密着して装脱自在に装着できる寸法と形状で、且ポリテトラフロロエチレンのシート若しくはフィルム材３を用い、その上端には外方に所要の幅で密閉補助縁２０Ａが一体的に形成された剥離型２０とにより構成されている。【００１８】  この成形型２を構成する成形基型２Ａ及び剥離型２０は、前記の如く予め所要の寸法及び形状に一体的に形成させる場合の他、図３に示す如く折合組立による方法も採用できる。特に剥離型２０では使用素材がポリテトラフロロエチレンのシート若しくはフィルム材３に限定されるものであるから、発泡形成する無機質発泡材９に十分な厚さが要請される場合には深絞りの剥離型２０を一体的に形成することが至難となるため折合組立による方法が有利となる。
即ち折合基型２１Ａにおいては、図３のＡに示すように所望の寸法及び形状に合せて底面２１Ｂの四側面に所要の深さに対応した折合壁２１Ｃ、２１Ｃ・・と且折合されたうえ密閉固定を図るために所要の幅で外縁２１Ｄが連接形成され、而もこの折合壁２１Ｃと外縁２１Ｄとが底面２１Ｂと折合可能なよう適宜の折合具２１Ｅで連結されてなる構成からなるものである。【００１９】  更に折合剥離型２２は図３のＢに示すように、装着される成形基型２Ａ若しくは折合成形基型２１Ａ内の寸法及び形状に合せて底面部２２Ａと且その四側面に所要の深さに対応した壁面部２２Ｂ、２２Ｂ・・と且折合時に密閉固定を図るため所要の幅で補助外縁２２Ｃ、２２Ｃ・・が延出されるよう連接されてなるもので、折合に際して接合部位で容易に折合できるよう適宜の折合凹線２２Ｄを形成させておくことが望ましい。かかる場合に留意すべきは、折合剥離型２２の使用では壁面部２２Ｂ相互が折合された場合にも僅かな折合間隙２２Ｅが発生するため、図４に示すように該折合間隙２２Ｅよりシロキサン及びシラノール塩多分子量溶液１が成形基型２Ａ若しくは折合成形基型２１Ａへ漏出侵入することを防止するうえから、シロキサン及びシラノール塩多分子量溶液１の水分率を２５乃至４５重量％まで脱水させて、シロキサン及びシラノール塩多分子量ゲル状物１Ａとして使用することにある。【００２０】  而して一体的形成による成形基型２Ａ若しくは折合成形基型２１Ａとその内部に密着して装着される剥離型２０若しくは折合剥離型２２とにより形成される成形型２内に、所要の発泡倍率に発泡しえる容量割合でシロキサン及びシラノール塩多分子量溶液１若しくはシロキサン及びシラノール塩多分子量ゲル状物１Ａが注入されたる後、該成形型２内で所要の内部圧力を付加せしめて所要の寸法及び形状と実用強度を保持する無機質発泡材９を発泡形成させるため、該成形型２を密閉固定４させる。【００２１】  この成形型２の密閉固定４の手段としては図５のＡに示されてなる如く二つの方法が挙げられるもので、その一つは成形基型２Ａの密閉縁２Ｂ及び剥離型２０の密閉補助縁２０Ｂ、若しくは折合成形基型２１Ａの外縁２１Ｄ及び折合剥離型２２の補助外縁２２Ｃの全体を包被密閉しえる寸法及び形状で、且鉄若しくは非鉄金属素材からなる支持板４０と該支持板４０の一側面に発泡形成される無機質発泡材９との剥離を容易となすため、ポリテトラフロロエチレンのシート若しくはフィルム材３からなる剥離層４１が貼着若しくは接着されてなる密閉蓋４Ａにより密閉固定４がなされるもので、且加熱発泡による内部圧力の付加に対抗できるように成形基型２Ａ若しくは折合成形基型２１Ａの密閉縁２Ｂ或いは外縁２１Ｄと支持板４０とを、適宜の密閉具４Ｂで挟持させるものである。かかる場合の密閉固定４は完全密閉させる必要はなく加熱発泡により所要の発泡倍率に発泡されたる後は余剰水蒸気が逸散される程度の密閉で十分である。
更に他の密閉固定４の方法は、図５のＢに示される如く成形型２相互を対向して重ね合せたうえ、その密閉縁２Ｂ若しくは外縁２１Ｄの適宜位置を密閉具４Ｂで挟持させる方法である。【００２２】  成形型２が密閉固定４されたうえは、その温度が２５０乃至３５０℃の温度範囲で加熱発泡のための加熱５が施される。
かかる場合の加熱５には特段の制約はなく、注入されてなるシロキサン及びシラノール塩多分子量溶液１若しくはシロキサン及びシラノール塩多分子量ゲル状物１Ａが実質的に２５０乃至３５０℃に加熱されれば良く、従って具体的加熱手段としては電熱ヒーターや加熱空気、火炎、高温炉の他に高周波加熱等も採用できる。
当然に加熱５は高温度になるほど短時間による加熱発泡がなしえるものであるが、本発明においては加熱発泡により形成される無機質発泡材９の成形型２からの剥離並びに型抜きを簡便ならしめるため剥離型２０若しくは折合剥離型２２はポリテトラフロロエチレンのシート若しくはフィルム材３で形成される必要がある。【００２３】  反面ポリテトラフロロエチレン素材は平面滑性と非極性を保持することから剥離性に極めて優れるものの、その融点が略３３０℃付近に存在し且該ポリテトラフロロエチレンのシートやフィルム材３で形成される剥離型２０若しくは折合剥離型２２には加熱発泡に伴う大きな内部圧力が付加されるため、融点を大幅に超える高温度の使用は剥離型２０や折合剥離型２２の損傷や変形を招来する結果となるため最高でも３５０℃以内に制限されることが望ましい。そしてかかる事由により使用されるポリテトラフロロエチレンのシート若しくはフィルム３の厚さは、略０．０３乃至０．１ｍｍ程度が好適である。
他方低温度では加熱発泡に極めて長時間を要することとなるため、少なくとも２５０℃以上望ましくは２８０乃至３５０℃の温度が好適である。
無論加熱発泡形成のための具体的加熱温度や時間は、発泡形成される無機質発泡材９の厚さや容積、発泡倍率、及び使用原料としてのシロキサン及びシラノール塩多分子量溶液１若しくはシロキサン及びシラノール塩多分子量ゲル状物１により具体的に決定される。【００２４】  成形型２が所要の温度及び時間で加熱され所要の寸法及び形状並びに発泡倍率に発泡形成されたる後は、一旦徐冷のうえ密閉解除６がなされる。
この密閉解除６は図７に示すように、成形基型２Ａの密閉縁２Ｂと密閉蓋４Ａとの密閉具４Ｂを解除７したうえ成形基型２Ａより剥離型２Ｂを抜出させ、次いでその上面の密閉蓋４Ａに僅かな引離力を加えることで、発泡形成された無機質発泡材９の上面よりその剥離層４１の剥離性で容易に剥離がなされる。
当然に成形型２に折合成形基型２１Ａが用いられてなる場合には、折合壁２１Ｃ、２１Ｃ・・を外側に移行させることで剥離型２Ｂが分離され抜出される。【００２５】  成形基型２Ａより抜出された剥離型２Ｂは、図８に示す如く剥離型２Ｂを望ましくは反転させたうえ、該剥離型２Ｂを形成するポリテトラフロロエチレンのシート若しくはフィルム材３に左右方向若しくは前後方向に引離し変形力８を付加させることにより、発泡形成されてなる無機質発泡材９は簡便に該剥離型２Ｂより型抜きされて所要の寸法と形状及び発泡倍率の無機質発泡材９が作成される。
更に折合剥離型２２が使用される場合では、折合された壁面部２２Ｂ、２２Ｂ・・の上端に形成されてなる補助外縁２２Ｃ、２２Ｃ・・をそれぞれ外方に引離し変形力８を僅かに付加させるのみで簡便に型抜きされ、所要の寸法と形状及び発泡倍率の無機質発泡材９が作成される。
【産業上の利用可能性】
【００２６】  その厚さが４乃至６ｃｍ、幅９０ｃｍ及び長さが９０若しくは１８０ｃｍで且その発泡倍率が１０乃至１５倍の平板状の無機質発泡材の形成により、耐火不燃性に加え軽量で優れた断熱性を保持するために建築内断熱板材としての製造が強く要請されている。
【図面の簡単な説明】
【００２７】
【図１】  本発明の製造工程の説明図である。
【図２】  成形型の説明図である。
【図３】  折合成形基型及び折合剥離型の説明図である。
【図４】  折合剥離型の使用状態の説明図である。
【図５】  成形型の密閉方法の説明図である。
【図６】  加熱方法の説明図である。
【図７】  密閉解除の説明図である。
【図８】  型抜きの説明図である。
【符号の説明】
【００２８】  １    シロキサン及びシラノール塩多分子量溶液
１Ａ  シロキサン及びシラノール塩多分子量ゲル状物
２    成形型
２Ａ  成形基型
２Ｂ  密閉縁
２０    剥離型
２０Ａ  密閉補助縁
２１Ａ  折合成形基型
２１Ｂ  折合成形基型の底面
２１Ｃ  折合成形基型の折合壁
２１Ｄ  外縁
２１Ｅ  折合具
２２    折合剥離型
２２Ａ  折合剥離型の底面部
２２Ｂ  折合剥離型の壁面部
２２Ｃ  補助外縁
２２Ｄ  折合凹線
２２Ｅ  折合間隙
３    ポリテトラフロロエチレンのシート若しくはフィルム材
４    密閉固定
４Ａ  密閉蓋
４Ｂ  密閉具
４０    支持板
４１    剥離層
５    加熱
６    密閉解除
７    解除
８    引離し変形力
９    無機質発泡材
９Ａ  連続気泡構造
【図１】
2007161559.tif 000003
【図２】
2007161559.tif 000004
【図３】
2007161559.tif 000005
【図４】
2007161559.tif 000006
【図５】
2007161559.tif 000007
【図６】
2007161559.tif 000008
【図７】
2007161559.tif 000009
【図８】
2007161559.tif 000010